(57)【要約】  本明細書ではコーティングが記載される。前記コーティングは、例えば炭素ガス化を触媒し得る。幾つかの例においては、該コーティングは、マンガン酸化物、クロム−マンガン酸化物、またはそれらの組み合わせ、およびＣａＷＯ4、Ｂａ3Ｙ2ＷＯ9、またはそれらの組み合わせを含む、第１の厚さを有する第１の領域と、Ｘ6Ｗ6Ｚ、ＸＷＺ、またはそれらの組み合わせを含み、ここでＸは独立してＮｉまたはＮｉおよび１種以上の遷移金属の混合物であり、かつＺは独立してＳｉ、Ｃ、またはそれらの組み合わせである、第２の厚さを有する第２の領域とを含む。幾つかの例においては、前記コーティングはさらに、希土類元素、希土類酸化物、またはそれらの組み合わせを含む。
2019525838.tif 000002
【特許請求の範囲】
【請求項１】
マンガン酸化物、クロム−マンガン酸化物、またはそれらの組み合わせ、およびＣａＷＯ4、Ｂａ3Ｙ2ＷＯ9、またはそれらの組み合わせを含む、第１の厚さを有する第１の領域と、
Ｘ6Ｗ6Ｚ、ＸＷＺ、またはそれらの組み合わせを含み、ここでＸは独立してＮｉまたはＮｉおよび１種以上の遷移金属の混合物であり、かつＺは独立してＳｉ、Ｃ、またはそれらの組み合わせである、第２の厚さを有する第２の領域と、
希土類元素、希土類酸化物、またはそれらの組み合わせと、
を含むコーティング。
【請求項２】
前記第２の領域は、Ｍｎを該第２の領域の全質量に対して３質量％〜１５質量％の量で含む、請求項１記載のコーティング。
【請求項３】
前記第２の領域は、Ｍｎを該第２の領域の全質量に対して７質量％〜１５質量％の量で含む、請求項１または２記載のコーティング。
【請求項４】
前記第２の領域は、Ｓｉを該第２の領域の全質量に対して１質量％〜１０質量％の量で含む、請求項１から３までのいずれか１項記載のコーティング。
【請求項５】
前記第２の領域は、Ｓｉを該第２の領域の全質量に対して３質量％〜１０質量％の量で含む、請求項１から４までのいずれか１項記載のコーティング。
【請求項６】
前記第２の領域は、Ｓｉを該第２の領域の全質量に対して５質量％〜１０質量％の量で含む、請求項１から５までのいずれか１項記載のコーティング。
【請求項７】
マンガン酸化物、クロム−マンガン酸化物、またはそれらの組み合わせ、およびＣａＷＯ4、Ｂａ3Ｙ2ＷＯ9、またはそれらの組み合わせを含む、第１の厚さを有する第１の領域と、
Ｘ6Ｗ6Ｚ、ＸＷＺ、またはそれらの組み合わせを含み、ここでＸは独立してＮｉまたはＮｉおよび１種以上の遷移金属の混合物であり、かつＺは独立してＳｉ、Ｃ、またはそれらの組み合わせである、第２の厚さを有する第２の領域と、
を含み、前記第２の領域が、該第２の領域の全質量に対して、Ｍｎを７質量％〜１５質量％の量で含み、かつＳｉを５質量％〜１０質量％の量で含むコーティング。
【請求項８】
前記コーティングはさらに、希土類元素、希土類酸化物、またはそれらの組み合わせを含む、請求項７記載のコーティング。
【請求項９】
前記希土類元素、希土類酸化物、またはそれらの組み合わせは、Ｃｅ、Ｌａ、Ｙ、Ｐｒ、またはそれらの組み合わせを含む、請求項１から６または８のいずれか１項記載のコーティング。
【請求項１０】
前記希土類元素は、Ｙを含む、請求項９に記載のコーティング。
【請求項１１】
前記希土類酸化物は、ＣｅＯ2、Ｌａ2Ｏ3、Ｙ2Ｏ3、Ｐｒ2Ｏ3、またはそれらの組み合わせを含む、請求項９記載のコーティング。
【請求項１２】
前記第１の領域は、前記希土類元素、前記希土類酸化物、またはそれらの組み合わせを、該第１の領域の全質量に対して０．１質量％〜３質量％の量で含む、請求項１から６または８から１１のいずれか１項記載のコーティング。
【請求項１３】
前記第１の領域は、前記希土類元素、前記希土類酸化物、またはそれらの組み合わせを、該第１の領域の全質量に対して０．３質量％〜１．５質量％の量で含む、請求項１２記載のコーティング。
【請求項１４】
前記第１の領域は、前記希土類元素、前記希土類酸化物、またはそれらの組み合わせを、該第１の領域の全質量に対して１質量％〜３質量％の量で含む、請求項１２記載のコーティング。
【請求項１５】
前記第２の領域は、前記希土類元素、前記希土類酸化物、またはそれらの組み合わせを、該第２の領域の全質量に対して１．５質量％〜３質量％の量で含む、請求項１２または１４記載のコーティング。
【請求項１６】
前記遷移金属は、Ｆｅ、Ｎｂ、Ｃｒ、Ｃｏ、Ｍｎ、Ｔｉ、Ｍｏ、Ｖ、またはそれらの組み合わせを含む、請求項１から１５までのいずれか１項記載のコーティング。
【請求項１７】
前記第２の領域は、該第２の領域の全質量に対して、Ｓｉを６質量％〜８質量％の量で含む、請求項１から１６までのいずれか１項記載のコーティング。
【請求項１８】
前記第２の領域は、該第２の領域の全質量に対して、Ｍｎを９質量％〜１５質量％の量で含む、請求項１から１７までのいずれか１項記載のコーティング。
【請求項１９】
前記第２の領域は、該第２の領域の全質量に対して、Ｍｎを１２質量％〜１５質量％の量で含む、請求項１から１８までのいずれか１項記載のコーティング。
【請求項２０】
前記第１の領域の厚さは、２ミクロン〜２０ミクロンである、請求項１から１９までのいずれか１項記載のコーティング。
【請求項２１】
前記第１の領域の厚さは、４ミクロン〜１５ミクロンである、請求項１から２０までのいずれか１項記載のコーティング。
【請求項２２】
前記第１の領域の厚さは、５ミクロン〜１２ミクロンである、請求項１から２１までのいずれか１項記載のコーティング。
【請求項２３】
前記第１の領域の厚さは、６ミクロン〜１０ミクロンである、請求項１から２２までのいずれか１項記載のコーティング。
【請求項２４】
前記第１の領域の厚さは、７ミクロン〜９ミクロンである、請求項１から２３までのいずれか１項記載のコーティング。
【請求項２５】
前記第２の領域は、２００ミクロン〜１２００ミクロンの厚さを有する、請求項１から２４までのいずれか１項記載のコーティング。
【請求項２６】
前記第２の領域は、２００ミクロン〜１０００ミクロンの厚さを有する、請求項１から２５までのいずれか１項記載のコーティング。
【請求項２７】
前記第２の領域は、３００ミクロン〜７００ミクロンの厚さを有する、請求項１から２６までのいずれか１項記載のコーティング。
【請求項２８】
前記第２の領域は、２００ミクロン〜５００ミクロンの厚さを有する、請求項１から２６までのいずれか１項記載のコーティング。
【請求項２９】
前記第２の領域は、３５０ミクロン〜５００ミクロンの厚さを有する、請求項１から２８までのいずれか１項記載のコーティング。
【請求項３０】
前記マンガン酸化物は、ＭｎＯ、Ｍｎ2Ｏ3、Ｍｎ3Ｏ4、ＭｎＯ2、およびそれらの組み合わせからなる群から選択される、請求項１から２９までのいずれか１項記載のコーティング。
【請求項３１】
前記マンガン酸化物は、Ｍｎ3Ｏ4を含む、請求項１から３０までのいずれか１項記載のコーティング。
【請求項３２】
前記クロム−マンガン酸化物は、スピネル型クロム−マンガン酸化物、逆スピネル型クロム−マンガン酸化物、非化学量論型クロム−マンガン酸化物、またはそれらの組み合わせを含む、請求項１から３１までのいずれか１項記載のコーティング。
【請求項３３】
前記クロム−マンガン酸化物は、ＭｎＣｒ2Ｏ4を含む、請求項１から３２までのいずれか１項記載のコーティング。
【請求項３４】
前記第１の領域は、ＣａＷＯ4、Ｂａ3Ｙ2ＷＯ9、またはそれらの組み合わせの表面負荷を、該第１の領域の表面積に対して１０％〜９０％の量で含む、請求項１から３３までのいずれか１項記載のコーティング。
【請求項３５】
前記第１の領域は、ＣａＷＯ4、Ｂａ3Ｙ2ＷＯ9、またはそれらの組み合わせの表面負荷を、該第１の領域の表面積に対して１０％〜６０％の量で含む、請求項１から３４までのいずれか１項記載のコーティング。
【請求項３６】
前記第１の領域は、ＣａＷＯ4、Ｂａ3Ｙ2ＷＯ9、またはそれらの組み合わせの表面負荷を、該第１の領域の表面積に対して１０％〜４０％の量で含む、請求項１から３５までのいずれか１項記載のコーティング。
【請求項３７】
前記第１の領域は、ＣａＷＯ4、Ｂａ3Ｙ2ＷＯ9、またはそれらの組み合わせの表面負荷を、該第１の領域の表面積に対して１５％〜３５％の量で含む、請求項１から３６までのいずれか１項記載のコーティング。
【請求項３８】
前記第１の領域は、ＣａＷＯ4、Ｂａ3Ｙ2ＷＯ9、またはそれらの組み合わせの表面負荷を、該第１の領域の表面積に対して２０％〜３０％の量で含む、請求項１から３７までのいずれか１項記載のコーティング。
【請求項３９】
前記第２の領域は、該第２の領域の全質量に対して、Ｎｉを１５質量％〜４５質量％の量で含み、Ｗを１０質量％〜５０質量％の量で含み、Ｃｒを２質量％〜８質量％の量で含み、Ｆｅを１質量％〜１０質量％の量で含み、Ｍｎを７質量％〜１５質量％の量で含み、Ｓｉを５質量％〜１０質量％の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％の量で含み、かつ前記希土類元素、前記希土類酸化物、またはそれらの組み合わせを０．１質量％〜３質量％の量で含む、請求項１から３８までのいずれか１項記載のコーティング。
【請求項４０】
前記第２の領域は、該第２の領域の全質量に対して、Ｎｉを１５質量％〜４５質量％の量で含み、Ｗを１０質量％〜５０質量％の量で含み、Ｃｒを２質量％〜８質量％の量で含み、Ｆｅを１質量％〜１０質量％の量で含み、Ｍｎを７質量％〜１５質量％の量で含み、Ｓｉを５質量％〜１０質量％の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％の量で含み、かつ前記希土類元素、前記希土類酸化物、またはそれらの組み合わせを１質量％〜３質量％の量で含む、請求項１から３９までのいずれか１項記載のコーティング。
【請求項４１】
前記第２の領域は、該第２の領域の全質量に対して、Ｎｉを１５質量％〜４５質量％の量で含み、Ｗを１０質量％〜５０質量％の量で含み、Ｃｒを２質量％〜８質量％の量で含み、Ｆｅを１質量％〜１０質量％の量で含み、Ｍｎを７質量％〜１５質量％の量で含み、Ｓｉを５質量％〜１０質量％の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％の量で含み、かつＣｅを０．１質量％〜３質量％の量で含む、請求項１から４０までのいずれか１項記載のコーティング。
【請求項４２】
前記第２の領域は、該第２の領域の全質量に対して、Ｎｉを１５質量％〜４５質量％の量で含み、Ｗを１０質量％〜５０質量％の量で含み、Ｃｒを２質量％〜８質量％の量で含み、Ｆｅを１質量％〜１０質量％の量で含み、Ｍｎを７質量％〜１５質量％の量で含み、Ｓｉを５質量％〜１０質量％の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％の量で含み、かつＣｅを１質量％〜３質量％の量で含む、請求項１から４１までのいずれか１項記載のコーティング。
【請求項４３】
前記第２の領域は、Ｘ6Ｗ6Ｚを、該Ｘ6Ｗ6ＺおよびＸＷＺの全質量に対して５０質量％以上の量で含む、請求項１から４２までのいずれか１項記載のコーティング。
【請求項４４】
前記第２の領域は、Ｘ6Ｗ6Ｚを、該Ｘ6Ｗ6ＺおよびＸＷＺの全質量に対して８０質量％以上の量で含む、請求項１から４３までのいずれか１項記載のコーティング。
【請求項４５】
前記コーティングは、炭素ガス化を触媒する、請求項１から４４までのいずれか１項記載のコーティング。
【請求項４６】
前記第１の領域は、炭素ガス化を触媒する、請求項１から４５までのいずれか１項記載のコーティング。
【請求項４７】
請求項１から４６までのいずれか１項記載のコーティングが、基材の表面上にコーティングとして設けられている、表面を有する基材。
【請求項４８】
前記基材は、耐熱合金（ＨＴＡ）からできている、請求項４７に記載の基材。
【請求項４９】
前記ＨＴＡは、ニッケル−クロム基合金、ニッケル−コバルト基超合金、またはそれらの組み合わせを含む、請求項４８記載の基材。
【請求項５０】
前記ニッケル−クロム基合金は、オーステナイト鋼を含む、請求項４９記載の基材。
【発明の詳細な説明】
【技術分野】
【０００１】
関連出願の相互参照
本出願は、２０１６年７月２９日に出願された米国仮出願第６２／３６８，２７９号に対する優先権の利益を主張し、その米国仮出願は参照によりその全体が本明細書で援用される。
【０００２】
背景
材料の観点から、炭化水素の水蒸気熱分解によるオレフィンの製造は、より高い作業温度でより高い全体的なクラッキングの度合いで作業が進行することを除き、工業化された当初からあまり変わっていない。プロセス格納容器または炉コイルは、より高い温度およびより低い原料滞留時間を維持するために、過去６０数年にわたり合金組成および特性において進化している。これにより、コイル表面での不所望または不利な触媒反応およびその他の炭素系汚損機構の増加だけでなく、クラッキング法のラジカル連鎖反応により生ずるアモルファスコークスまたは気相コークスの量、例えば表面触媒による「繊維状」コークス製造による炭素またはコークスの堆積および気相反応からのアモルファスコークスの蓄積の増加がもたらされた。総じて、これらの汚損機構は、炉およびプラントの効率を低下させ、炉の保全費用を大幅に増大させる。
【０００３】
概要
本明細書ではコーティングが記載される。幾つかの例においては、該コーティングは、マンガン酸化物、クロム−マンガン酸化物、またはそれらの組み合わせを含むとともに、ＣａＷＯ4、Ｂａ3Ｙ2ＷＯ9、またはそれらの組み合わせを含み得る、第１の厚さを有する第１の領域と、Ｘ6Ｗ6Ｚ、ＸＷＺ、またはそれらの組み合わせを含み、ここでＸは独立してＮｉまたはＮｉおよび１種以上の遷移金属の混合物であり、かつＺは独立してＳｉ、Ｃ、またはそれらの組み合わせである、第２の厚さを有する第２の領域と、希土類元素、希土類酸化物、またはそれらの組み合わせとを含む。遷移金属は、例えばＦｅ、Ｎｂ、Ｃｒ、Ｃｏ、Ｍｎ、Ｔｉ、Ｍｏ、Ｖ、またはそれらの組み合わせを含み得る。幾つかの例においては、前記第２の領域は、Ｍｎを３質量％〜１５質量％（例えば、７質量％〜１５質量％）の量で含む。幾つかの例において、前記第２の領域は、Ｓｉを１質量％〜１０質量％（例えば、３質量％〜１０質量％、５質量％〜１０質量％）の量で含む。前記コーティングは、例えば炭素ガス化を触媒し得る。
【０００４】
また本明細書では、マンガン酸化物、クロム−マンガン酸化物、またはそれらの組み合わせを含むとともに、ＣａＷＯ4、Ｂａ3Ｙ2ＷＯ9、またはそれらの組み合わせを含み得る、第１の厚さを有する第１の領域と、Ｘ6Ｗ6Ｚ、ＸＷＺ、またはそれらの組み合わせを含み、ここでＸは独立してＮｉまたはＮｉおよび１種以上の遷移金属の混合物であり、かつＺは独立してＳｉ、Ｃ、またはそれらの組み合わせである、第２の厚さを有する第２の領域とを含み、前記第２の領域が、Ｍｎを７質量％〜１５質量％の量で含み、かつＳｉを５質量％〜１０質量％の量で含むコーティングが記載される。遷移金属は、例えばＦｅ、Ｎｂ、Ｃｒ、Ｃｏ、Ｍｎ、Ｔｉ、Ｍｏ、Ｖ、またはそれらの組み合わせを含み得る。幾つかの例においては、前記コーティングはさらに、希土類元素、希土類酸化物、またはそれらの組み合わせを含み得る。前記コーティングは、例えば炭素ガス化を触媒し得る。
【０００５】
前記希土類元素、前記希土類酸化物、またはそれらの組み合わせは、例えばＣｅ、Ｌａ、Ｙ、Ｐｒ、またはそれらの組み合わせを含み得る。幾つかの例においては、前記希土類元素は、Ｙを含む。幾つかの例においては、前記希土類酸化物は、ＣｅＯ2、Ｌａ2Ｏ3、Ｙ2Ｏ3、Ｐｒ2Ｏ3、またはそれらの組み合わせを含む。前記第１の領域は、例えば前記希土類元素、希土類酸化物、またはそれらの組み合わせを０．１質量％〜３質量％（例えば、１質量％〜３質量％、１．５質量％〜３質量％、または０．３質量％〜１．５質量％）の量で含み得る。
【０００６】
幾つかの例においては、前記第２の領域は、Ｓｉを６質量％〜８質量％の量で含む。幾つかの例においては、前記第２の領域は、Ｍｎを９質量％〜１５質量％（例えば、１２質量％〜１５質量％）の量で含む。
【０００７】
前記第１の領域の厚さは、例えば２ミクロン〜２０ミクロン（例えば、４ミクロン〜１５ミクロン、５ミクロン〜１２ミクロン、６ミクロン〜１０ミクロン、または７ミクロン〜９ミクロン）であり得る。前記第２の領域の厚さは、例えば２００ミクロン〜１２００ミクロン（例えば、２００ミクロン〜１０００ミクロン、３００ミクロン〜７００ミクロン、２００ミクロン〜５００ミクロン、または３５０ミクロン〜５００ミクロン）であり得る。
【０００８】
前記マンガン酸化物は、ＭｎＯ、Ｍｎ2Ｏ3、Ｍｎ3Ｏ4、ＭｎＯ2、およびそれらの組み合わせからなる群から選択され得る。幾つかの例においては、前記マンガン酸化物は、Ｍｎ3Ｏ4を含む。
【０００９】
前記クロム−マンガン酸化物は、スピネル型クロム−マンガン酸化物、逆スピネル型クロム−マンガン酸化物、非化学量論型クロム−マンガン酸化物、またはそれらの組み合わせを含み得る。幾つかの例においては、前記クロム−マンガン酸化物は、ＭｎＣｒ2Ｏ4を含む。
【００１０】
幾つかの例においては、前記第１の領域は、ＣａＷＯ4、Ｂａ3Ｙ2ＷＯ9、またはそれらの組み合わせの表面負荷を１０％〜９０％（例えば、１０％〜６０％、１０％〜４０％、１５％〜３５％、または２０％〜３０％）の量で含み得る。
【００１１】
幾つかの例においては、前記第２の領域は、Ｎｉを１５質量％〜４５質量％の量で含み、Ｗを１０質量％〜５０質量％の量で含み、Ｃｒを２質量％〜８質量％の量で含み、Ｆｅを１質量％〜１０質量％の量で含み、Ｍｎを７質量％〜１５質量％の量で含み、Ｓｉを５質量％〜１０質量％の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％の量で含み、かつ前記希土類元素、希土類酸化物、またはそれらの組み合わせを０．１質量％〜３質量％（例えば、１質量％〜３質量％）の量で含む。
【００１２】
幾つかの例においては、前記第２の領域は、Ｎｉを１５質量％〜４５質量％の量で含み、Ｗを１０質量％〜５０質量％の量で含み、Ｃｒを２質量％〜８質量％の量で含み、Ｆｅを１質量％〜１０質量％の量で含み、Ｍｎを７質量％〜１５質量％の量で含み、Ｓｉを５質量％〜１０質量％の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％の量で含み、かつＣｅを０．１質量％〜３質量％（例えば、１質量％〜３質量％）の量で含む。
【００１３】
第２の領域は、幾つかの例においては、Ｘ6Ｗ6ＺをＸ6Ｗ6ＺおよびＸＷＺの全質量に対して５０質量％以上（例えば、８０質量％以上）の量で含む。
【００１４】
また本明細書では、本明細書に記載されるいずれかのコーティングが基材の表面上にコーティングとして設けられ得る表面を有する基材が記載される。前記基材は、例えば耐熱合金（ＨＴＡ）からできていてよい。幾つかの例においては、前記ＨＴＡは、ニッケル−クロム基合金（例えば、オーステナイト鋼）、ニッケル−コバルト基超合金、またはそれらの組み合わせを含み得る。
【００１５】
開示される組成物および方法の追加の利点は、部分的に以下の詳細な説明中に示され、部分的に明細書から明らかである。開示される組成物の利点は、添付の特許請求の範囲で具体的に指摘される構成要素および組み合わせにより実現および達成される。上記の一般的な記載および下記の詳細な説明の両者とも例示的かつ説明的なものにすぎず、特許請求の範囲に開示される組成物を限定するものではないと理解されるべきである。
【００１６】
本発明の１つ以上の実施形態の詳細は、添付の図面および下記の詳細な説明に示される。本発明のその他の特徴、目的、および利点は、詳細な説明および図面、ならびに特許請求の範囲から明らかになるであろう。
【００１７】
本明細書に組み込まれ、その一部を構成する添付の図面は、本開示の幾つかの態様を説明し、詳細な説明と一緒になって本開示の原理を説明する役割を果たす。
【図面の簡単な説明】
【００１８】
【図１】図１は、０．５質量％のＣｅＯ2を粉末混合の間に添加して形成された固結されたコーティングの断面の反射電子像である。
【図２】図２は、図１に示される０．５質量％のＣｅＯ2を粉末混合の間に添加して形成された固結されたコーティングの断面のより高倍率の反射電子像である。
【図３】図３は、０．５質量％のＣｅＯ2を粉末混合の間に添加して形成されたコーティングの断面の反射電子像である。
【図４】図４は、０．５質量％のＣｅＯ2を粉末混合の間に添加して形成されたコーティングの断面のエネルギー分散型Ｘ線分光法マップである。
【図５】図５は、ＣｅＯ2を固結されたコーティング上に添加して形成されたコーティングの断面の反射電子像である。
【図６】図６は、ＣｅＯ2を固結されたコーティング上に添加して形成されたコーティングの断面のエネルギー分散型Ｘ線分光法マップである。
【図７】図７は、Ｌａ2Ｏ3を固結されたコーティング上に添加して形成されたコーティングの断面の反射電子像である。
【図８】図８は、Ｌａ2Ｏ3を固結されたコーティング上に添加して形成されたコーティングの断面のエネルギー分散型Ｘ線分光法マップである。
【図９】図９は、ＣｅＯ2を用いて形成されたコーティングの断面のエネルギー分散型Ｘ線分光法マップである。
【図１０】図１０は、Ｌａ2Ｏ3を用いて形成されたコーティングの断面のエネルギー分散型Ｘ線分光法マップである。
【図１１】図１１は、ミッシュメタル（７５質量％のＣｅＯ2、２５質量％のＬａ2Ｏ3）を用いて形成されたコーティングの断面のエネルギー分散型Ｘ線分光法マップである。
【図１２】図１２は、３回の水中急冷後の参照コーティング試料の表面のエネルギー分散型Ｘ線分光法マップである。
【図１３】図１３は、３回の水中急冷後の参照コーティング試料の断面のエネルギー分散型Ｘ線分光法マップである。
【図１４】図１４は、３回の水中急冷後に前記希土類元素および／または希土類酸化物が固結されたコーティングに添加されたコーティング試料の断面のエネルギー分散型Ｘ線分光法マップである。
【図１５】図１５は、３回の水中急冷後に前記希土類元素および／または希土類酸化物が添加されたコーティング試料の断面のエネルギー分散型Ｘ線分光法マップである。
【００１９】
詳細な説明
本明細書に記載される組成物および方法は、開示される発明主題の具体的な態様の下記の詳細な説明およびそこに含まれる実施例を参照することでより簡単に理解され得る。
【００２０】
本発明の組成物および方法が開示および記載される前に、以下に記載される態様は、具体的な合成法または具体的な試薬に限定されず、それ自体が当然ながら変動し得ると理解されるべきである。また、本明細書で使用される用語は、特定の態様のみを記載することを目的としており、限定するものと解釈されないものと理解されるべきである。
【００２１】
本明細書および以下の特許請求の範囲において、数多くの用語が参照されるが、それらは以下の意味を有すると定義されるものとする。
【００２２】
本明細書の詳細な説明および特許請求の範囲の全体にわたり、語句「含む（ｃｏｍｐｒｉｓｅ）」ならびにその語句のその他の形態、例えば「含む（ｃｏｍｐｒｉｓｉｎｇ）」および「含む（ｃｏｍｐｒｉｓｅｓ）」は、「限定されるものではないが包含する（ｉｎｃｌｕｄｉｎｇ  ｂｕｔ  ｎｏｔ  ｌｉｍｉｔｅｄ  ｔｏ）」を意味し、例えばその他の添加剤、成分、整数、または工程を除外すると解釈されない。
【００２３】
詳細な説明および添付の特許請求の範囲で使用される場合に、単数形「ａ」、「ａｎ」および「ｔｈｅ」は、文脈で特に明確な指図がない限りは、複数の指示対象を含む。このように、例えば「組成物（ａ  ｃｏｍｐｏｓｉｔｉｏｎ）」への参照は、２種以上のそのような組成物の混合物を含み、「剤（ａｎ  ａｇｅｎｔ）」への参照は、２種以上のそのような剤の混合物を含み、「成分（ｔｈｅ  ｃｏｍｐｏｎｅｎｔ）」への参照は、２種以上のそのような成分の混合物を含む等である。
【００２４】
「任意の（ｏｐｔｉｏｎａｌ）」または「任意に（ｏｐｔｉｏｎａｌｌｙ）」は、続いて記載される事象または状況が起こり得るか、または起こり得ないこと、かつその記載が、その事象または状況が起こる場合とそれが起こらない場合とを含むことを意味する。
【００２５】
本明細書全体を通して、識別子「第１の」および「第２の」は、開示された発明主題の様々な成分および工程の判別の補助のためだけに使用されるものと理解される。識別子「第１の」および「第２の」は、これらの用語により修飾された成分または工程に何らかの特定の順序、量、優先度、または重要性を含意するものと解釈されない。
【００２６】
炭化水素の水蒸気クラッキングによるオレフィン製造は、非常にエネルギーおよび資本を消費するものである。該クラッキング法の１つの不利益な結果は、コークスの形成である。クラッキングコイル、急冷熱交換器、およびその他の下流装置におけるコークス堆積は、熱伝達および熱効率の損失、コイルおよび部品の炭化、高い保全費用、および炉の利用可能性の低下、高い圧力降下、および炉の処理量の低下、ならびに生産収率の低下をもたらし得る。
【００２７】
従来のコーティングのないクラッキングコイルにおいては、バルクの管金属（一般的にオーステナイト鋼）中のニッケルおよび鉄は、コークス形成のための触媒として作用する。コークス形成の初期段階では、コークスは、先端に活性ニッケルまたは鉄粒子を有する毛髪様の繊維として成長する。成長の後期段階では、その繊維は互いに側方に成長し、伸び続ける。結果として、厚い多孔質の炭素コーティングとなる。この表面プロセスが鋼表面で進行するにつれ、気相コークスまたはアモルファスコークスとして知られるコークス製造の第２の起源が、ラジカル連鎖を基礎とするクラッキング法の副生成物として生成され、そのようなアモルファスコークスは、鋼表面上で成長する繊維上に集まり、内管壁に複雑かつ緻密なコークス層をもたらす。
【００２８】
本明細書ではコーティングおよびコーティング方法が記載される。幾つかの例においては、本明細書に記載されるコーティングおよびコーティング方法は、繊維状のコークス製造を減少または排除することができ、炭素ガス化反応を触媒することができ、それによりクラッキングコイル、急冷熱交換器、および／またはその他の下流装置におけるコークスの全体の堆積を減らすことができる。本明細書に記載されるコーティングは、幾つかの例においては、コークスの形成が望ましくないその他のオレフィン以外の製造方法のための配管および装置を保護するために使用することができる。一般的に、ステンレス鋼表面は、繊維状（触媒性）炭素またはコークスの形成、およびアモルファス（または気相）コークスの蓄積を受けやすく、その際、全コークス製造に対する相対的寄与は、石油化学的製造方法、供給原料、および作業条件によって規定される。繊維状のコークス形成は十分に文献に記載されており、遷移金属表面化学種、それらの酸化物、およびそれらの化合物により触媒されることが示されており、その際、鉄およびニッケルを基礎とする化学種は、ステンレス鋼に存在する主要な触媒である。
【００２９】
本明細書に記載されるコーティングは、基材上に堆積され、２つの領域を有する。第１の領域は、基材に対するコーティングの最外領域であり、この領域は加工雰囲気に曝される。該第１の領域の下にあり、基材と直に隣接している領域は、第２の領域である。
【００３０】
コーティングの第１の領域は、マンガン酸化物、クロム−マンガン酸化物、またはそれらの組み合わせを含み得る。前記第１の領域は、例えば石油化学炉の環境（例えば、クラッキング環境の範囲内）における商業的利用のために前記コーティングに化学的安定性を与え得る。幾つかの例においては、前記コーティング、特に第１の領域は、炭素ガス化を触媒し得る。
【００３１】
前記マンガン酸化物は、例えば、ＭｎＯ、Ｍｎ2Ｏ3、Ｍｎ3Ｏ4、ＭｎＯ2、およびそれらの組み合わせからなる群から選択され得る。
【００３２】
前記クロム−マンガン酸化物は、例えばスピネル型構造または逆スピネル型構造を有し得る。幾つかの例においては、前記クロム−マンガン酸化物は、非化学量論型であり得る。幾つかの例においては、前記クロム−マンガン酸化物は、ＭｎaＣｒ3-aＯ4（式中、０．５≦ａ＜３）を含み得る。ＭｎaＣｒ3-aＯ4の幾つかの例においては、ａは、０．５以上（例えば、０．６以上、０．７以上、０．８以上、０．９以上、１．０以上、１．１以上、１．２以上、１．３以上、１．４以上、１．５以上、１．６以上、１．７以上、１．８以上、１．９以上、２．０以上、２．１以上、２．２以上、２．３以上、２．４以上、２．５以上、２．６以上、２．７以上、または２．８以上）であり得る。ＭｎaＣｒ3-aＯ4の幾つかの例においては、ａは、３．０未満（例えば、２．９以下、２．８以下、２．７以下、２．６以下、２．５以下、２．４以下、２．３以下、２．２以下、２．１以下、２．０以下、１．９以下、１．８以下、１．７以下、１．６以下、１．５以下、１．４以下、１．３以下、１．２以下、１．１以下、１．０以下、０．９以下、０．８以下、０．７以下、または０．６以下）であり得る。特定の例においては、前記クロム−マンガン酸化物は、ＭｎＣr2Ｏ4を含み得る。
【００３３】
前記第１の領域は、第１の厚さを有し得る。該第１の領域の厚さは、例えば過酷な石油化学炉の環境での作業との適合性のためのコーティングの製品寿命を高めるように選択され得る。幾つかの例においては、前記第１の領域の厚さは、２マイクロメートル（ミクロン）以上（例えば、３ミクロン以上、４ミクロン以上、５ミクロン以上、６ミクロン以上、７ミクロン以上、８ミクロン以上、９ミクロン以上、１０ミクロン以上、１１ミクロン以上、１２ミクロン以上、１３ミクロン以上、１４ミクロン以上、１５ミクロン以上、１６ミクロン以上、１７ミクロン以上、または１８ミクロン以上）であり得る。幾つかの例においては、前記第１の領域の厚さは、２０ミクロン以下（例えば、１９ミクロン以下、１８ミクロン以下、１７ミクロン以下、１６ミクロン以下、１５ミクロン以下、１４ミクロン以下、１３ミクロン以下、１２ミクロン以下、１１ミクロン以下、１０ミクロン以下、９ミクロン以下、８ミクロン以下、７ミクロン以下、６ミクロン以下、または５ミクロン以下）であり得る。前記第１の領域の厚さは、前記の最低値のいずれかから前記の最高値のいずれかまでの範囲であり得る。例えば、前記第１の領域の厚さは、２ミクロン〜２０ミクロン（例えば、４ミクロン〜１５ミクロン、５ミクロン〜１２ミクロン、６ミクロン〜１０ミクロン、または７ミクロン〜９ミクロン）であり得る。
【００３４】
前記第１の領域はさらに、幾つかの例においては、ＣａＷＯ4、Ｂａ3Ｙ2ＷＯ9、またはそれらの組み合わせを含み得る。前記第１の領域は表面を有し、かつＣａＷＯ4、Ｂａ3Ｙ2ＷＯ9、またはそれらの組み合わせは、例えば前記第１の領域のその表面上に負荷され得る。幾つかの例においては、前記第１の領域は、ＣａＷＯ4、Ｂａ3Ｙ2ＷＯ9、またはそれらの組み合わせの表面負荷を、１０％以上（例えば、１５％以上、２０％以上、２５％以上、３０％以上、３５％以上、４０％以上、５０％以上、５５％以上、６０％以上、６５％以上、７０％以上、７５％以上、８０％以上、８５％以上、９０％以上、または９５％以上）の量で含み得る。幾つかの例においては、前記第１の領域は、ＣａＷＯ4、Ｂａ3Ｙ2ＷＯ9、またはそれらの組み合わせの表面負荷を、１００％未満（例えば、９５％以下、９０％以下、８５％以下、８０％以下、７５％以下、７０％以下、６５％以下、６０％以下、５５％以下、５０％以下、４５％以下、４０％以下、３５％以下、３０％以下、２５％以下、２０％以下、または１５％以下）の量で含み得る。前記第１の領域におけるＣａＷＯ4、Ｂａ3Ｙ2ＷＯ9、またはそれらの組み合わせの表面負荷は、前記の最低値のいずれかから前記の最高値のいずれかまでの範囲であり得る。例えば、前記第１の領域は、ＣａＷＯ4、Ｂａ3Ｙ2ＷＯ9、またはそれらの組み合わせの表面負荷を１０％〜１００％未満（例えば、１０％〜９０％、１０％〜８０％、１０％〜７０％、１０％〜６０％、１０％〜５０％、１０％〜４０％、１５％〜３５％、または２０％〜３０％）の量で有し得る。ＣａＷＯ4、Ｂａ3Ｙ2ＷＯ9、またはそれらの組み合わせの表面負荷は、走査型電子顕微鏡法およびエネルギー分散型Ｘ線分光法（ＳＥＭ／ＥＤＳ）を使用して測定される。
【００３５】
前記コーティングの第２の領域は、Ｘ6Ｗ6Ｚ（すなわち、「６６１」相とも呼ばれ得るＸ6Ｗ6Ｚ1）を含み得、式中、Ｘは、Ｎｉ、またはＮｉおよび１種以上の遷移金属の混合物であり、かつＺは、Ｓｉ、Ｃ、またはそれらの組み合わせである。前記第２の領域はさらに、例えばＸＷＺ（すなわち、「１１１」相とも呼ばれ得るＸ1Ｗ1Ｚ1）を含み得、式中、Ｘは、Ｎｉ、またはＮｉおよび１種以上の遷移金属の混合物であり、かつＺは、Ｓｉ、Ｃ、またはそれらの組み合わせである。前記遷移金属は、例えば、Ｆｅ、Ｎｂ、Ｃｒ、Ｃｏ、Ｍｎ、Ｔｉ、Ｍｏ、Ｖ、またはそれらの組み合わせを含み得る。前記第２の領域は、幾つかの例においては、Ｘ6Ｗ6ＺをＸ6Ｗ6ＺおよびＸＷＺの全質量に対して５０質量％以上（例えば、５５質量％以上、６０質量％以上、６５質量％以上、７０質量％以上、７５質量％以上、８０質量％以上、８５質量％以上、９０質量％以上、または９５質量％以上）の量で含み得る。
【００３６】
前記コーティングの第２の領域は、Ｍｎを、例えば３質量％以上（例えば、４質量％以上、５質量％以上、６質量％以上、７質量％以上、８質量％以上、９質量％以上、１０質量％以上、１１質量％以上、１２質量％以上、１３質量％以上、または１４質量％以上）の量で含み得る。幾つかの例においては、前記コーティングの第２の領域は、Ｍｎを、１５質量％以下（例えば、１４質量％以下、１３質量％以下、１２質量％以下、１１質量％以下、１０質量％以下、９質量％以下、８質量％以下、７質量％以下、６質量％以下、または５質量％以下）の量で含み得る。前記第２の領域中のＭｎの量は、前記の最低値のいずれかから前記の最高値のいずれかまでの範囲であり得る。例えば、前記第２の領域は、Ｍｎを、３質量％〜１５質量％（例えば、９質量％〜１５質量％、６質量％〜９質量％、９質量％〜１２質量％、１２質量％〜１５質量％、６質量％〜１５質量％、または７質量％〜１５質量％）の量で含み得る。
【００３７】
前記コーティングの第２の領域は、Ｓｉを、例えば１質量％以上（例えば、２質量％以上、３質量％以上、４質量％以上、５質量％以上、６質量％以上、７質量％以上、８質量％以上、または９質量％以上）の量で含み得る。幾つかの例においては、前記コーティングの第２の領域は、Ｓｉを、１０質量％以下（例えば、９質量％以下、８質量％以下、７質量％以下、６質量％以下、５質量％以下、４質量％以下、３質量％以下、または２質量％以下）の量で含み得る。前記第２の領域中のＳｉの量は、前記の最低値のいずれかから前記の最高値のいずれかまでの範囲であり得る。例えば、前記第２の領域は、Ｓｉを、１質量％〜１０質量％（例えば、３質量％〜６質量％、３質量％〜１０質量％、５質量％〜１０質量％、６質量％〜１０質量％、または６質量％〜８質量％）の量で含み得る。
【００３８】
幾つかの例においては、本明細書に記載されるコーティングは、マンガン酸化物、クロム−マンガン酸化物、またはそれらの組み合わせを含む、第１の厚さを有する第１の領域と、Ｘ6Ｗ6Ｚ、ＸＷＺ、またはそれらの組み合わせを含み、ここでＸは独立してＮｉまたはＮｉおよび１種以上の遷移金属の混合物であり、かつＺは独立してＳｉ、Ｃ、またはそれらの組み合わせである、第２の厚さを有する第２の領域とを含み得、その際、前記第２の領域は、Ｍｎを７質量％〜１５質量％の量で含み、かつＳｉを５質量％〜１０質量％の量で含む。
【００３９】
前記第２の領域は、第２の厚さを有し得る。該第２の領域の厚さは、例えば過酷な石油化学炉の環境での作業との適合性のためのコーティングの製品寿命を高めるように選択され得る。幾つかの例においては、前記第２の領域は、２００ミクロン以上（例えば、２５０ミクロン以上、３００ミクロン以上、３５０ミクロン以上、４００ミクロン以上、４５０ミクロン以上、５００ミクロン以上、５５０ミクロン以上、６００ミクロン以上、６５０ミクロン以上、７００ミクロン以上、７５０ミクロン以上、８００ミクロン以上、８５０ミクロン以上、９００ミクロン以上、１０００ミクロン以上、１０５０ミクロン以上、１１００ミクロン以上、または１１５０ミクロン以上）の厚さを有し得る。幾つかの例においては、前記第２の領域は、１２００ミクロン以下（例えば、１１５０ミクロン以下、１１００ミクロン以下、１０５０ミクロン以下、１０００ミクロン以下、９５０ミクロン以下、９００ミクロン以下、８５０ミクロン以下、８００ミクロン以下、７５０ミクロン以下、７００ミクロン以下、６５０ミクロン以下、６００ミクロン以下、５５０ミクロン以下、５００ミクロン以下、４５０ミクロン以下、４００ミクロン以下、３５０ミクロン以下、３００ミクロン以下、または２５０ミクロン以下）の厚さを有し得る。
【００４０】
前記第２の領域の厚さは、前記の最低値のいずれかから前記の最高値のいずれかまでの範囲であり得る。例えば、前記第２の領域は、２００ミクロン〜１２００ミクロン（例えば、２００ミクロン〜１０００ミクロン、２００ミクロン〜８００ミクロン、３００ミクロン〜７００ミクロン、２００ミクロン〜５００ミクロン、または３５０ミクロン〜５００ミクロン）の厚さを有し得る。
【００４１】
前記コーティングはさらに、希土類元素、希土類酸化物、またはそれらの組み合わせを含み得る。前記コーティング（例えば、第１の領域および／または第２の領域）中での希土類元素、希土類酸化物、またはそれらの組み合わせの存在は、例えば、過酷な石油化学炉の環境における商業的利用のために、第１の領域の熱機械的堅牢性を改善し得る。
【００４２】
前記希土類元素、および／または希土類酸化物は、例えばＳｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、またはそれらの組み合わせを含み得る。幾つかの例においては、前記希土類元素、希土類酸化物、またはそれらの組み合わせは、Ｃｅ、Ｌａ、Ｙ、Ｐｒ、またはそれらの組み合わせを含み得る。例えば、前記希土類元素は、Ｙ金属を含み得る。幾つかの例においては、前記希土類酸化物は、ＣｅＯ2、Ｌａ2Ｏ3、Ｙ2Ｏ3、Ｐｒ2Ｏ3、またはそれらの組み合わせを含み得る。幾つかの例においては、前記希土類酸化物は、ＣｅＯ2、Ｌａ2Ｏ3、またはそれらの組み合わせを含み得る。幾つかの例においては、前記希土類酸化物は、ミッシュメタルを含み得る。幾つかの例においては、前記ミッシュメタルは、７５質量％のＣｅＯ2および２５質量％のＬａ2Ｏ3を含み得る。
【００４３】
前記希土類元素、希土類酸化物、またはそれらの組み合わせは、前記第１の領域、前記第２の領域、またはそれらの組み合わせ中に存在し得る。幾つかの例においては、前記第１の領域は、前記希土類元素、前記希土類酸化物、またはそれらの組み合わせを、０．１質量％以上（例えば、０．２質量％以上、０．３質量％以上、０．４質量％以上、０．５質量％以上、０．６質量％以上、０．７質量％以上、０．８質量％以上、０．９質量％以上、１．０質量％以上、１．１質量％以上、１．２質量％以上、１．３質量％以上、１．４質量％以上、１．５質量％以上、１．６質量％以上、１．７質量％以上、１．８質量％以上、１．９質量％以上、２．０質量％以上、２．１質量％以上、２．２質量％以上、２．３質量％以上、２．４質量％以上、２．５質量％以上、２．６質量％以上、２．７質量％以上、または２．８質量％以上）の量で含み得る。幾つかの例においては、前記第１の領域は、前記希土類元素、前記希土類酸化物、またはそれらの組み合わせを、３質量％以下（例えば、２．９質量％以下、２．８質量％以下、２．７質量％以下、２．６質量％以下、２．５質量％以下、２．４質量％以下、２．３質量％以下、２．２質量％以下、２．１質量％以下、２．０質量％以下、１．９質量％以下、１．８質量％以下、１．７質量％以下、１．６質量％以下、１．５質量％以下、１．４質量％以下、１．３質量％以下、１．２質量％以下、１．１質量％以下、１．０質量％以下、０．９質量％以下、０．８質量％以下、０．７質量％以下、０．６質量％以下、０．５質量％以下、０．４質量％以下、または０．３質量％以下）の量で含み得る。
【００４４】
前記第１の領域における前記希土類元素、希土類酸化物、またはそれらの組み合わせの量は、前記の最低値のいずれかから前記の最高値のいずれかまでの範囲であり得る。例えば、前記第１の領域は、前記希土類元素、前記希土類酸化物、またはそれらの組み合わせを、０．１質量％〜３質量％（例えば、０．１質量％〜１．５質量％、１．５質量％〜３質量％、０．１質量％〜１．０質量％、１質量％〜２質量％、２質量％〜３質量％、１質量％〜３質量％、０．８質量％〜３質量％、０．３質量％〜１．５質量％、０．５質量％〜１．４質量％、または０．６質量％〜０．９質量％、２．０質量％〜２．５質量％、または２．５質量％〜３．０質量％）の量で含み得る。
【００４５】
幾つかの例においては、前記コーティングの第２の領域は、Ｎｉを１５質量％〜４５質量％（例えば、２５質量％〜４５質量％、または３０質量％〜４５質量％）の量で含み、Ｗを１０質量％〜５０質量％（例えば、２５質量％〜５０質量％、または３０質量％〜５０質量％）の量で含み、Ｃｒを２質量％〜８質量％（例えば、３．８質量％〜８質量％、または５．２質量％〜８質量％）の量で含み、Ｆｅを１質量％〜１０質量％（例えば、３質量％〜１０質量％、または５質量％〜１０質量％）の量で含み、Ｍｎを３質量％〜１５質量％（例えば、６質量％〜１５質量％、または９質量％〜１５質量％）の量で含み、Ｓｉを１質量％〜１０質量％（例えば、３質量％〜１０質量％、または５質量％〜１０質量％）の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％以下の量で含み、かつ前記希土類元素、希土類酸化物、またはそれらの組み合わせを０．１質量％〜３質量％（例えば、１質量％〜３質量％）の量で含み得る。
【００４６】
幾つかの例においては、前記コーティングの第２の領域は、Ｎｉを１５質量％〜４５質量％（例えば、２５質量％〜４５質量％、または３０質量％〜４５質量％）の量で含み、Ｗを１０質量％〜５０質量％（例えば、２５質量％〜５０質量％、または３０質量％〜５０質量％）の量で含み、Ｃｒを２質量％〜８質量％（例えば、３．８質量％〜８質量％、または５．２質量％〜８質量％）の量で含み、Ｆｅを１質量％〜１０質量％（例えば、３質量％〜１０質量％、または５質量％〜１０質量％）の量で含み、Ｍｎを３質量％〜１５質量％（例えば、６質量％〜１５質量％、または９質量％〜１５質量％）の量で含み、Ｓｉを１質量％〜１０質量％（例えば、３質量％〜１０質量％、または５質量％〜１０質量％）の量で含み、Ｎｂを０質量％〜２質量％の量で含み、Ｍｏを０質量％〜２質量％の量で含み、Ｔｉを０質量％〜２質量％の量で含み、Ｚｒを０質量％〜２質量％以下の量で含み、かつＣｅを０．１質量％〜３質量％（例えば、１質量％〜３質量％）の量で含み得る。
【００４７】
また本明細書では、本明細書に記載されるいずれかのコーティングが基材の表面上にコーティングとして設けられる表面を有する基材が開示される。前記基材は、前記コーティングがそこに結合する任意の材料であり得る。例えば、前記基材は、クラッキングコイル、急冷熱交換器、またはオレフィン製造もしくは水蒸気熱分解のために使用されるその他の下流装置であり得る。幾つかの例においては、前記基材は、石油化学プロセス、例えば炭化水素のクラッキング、特にエタン、プロパン、ブタン、ナフサ、およびガス油、またはそれらの混合物のクラッキングにおいて使用され得る管および／または配管を含み得る。
【００４８】
前記基材は、例えば内表面にコーティングが適用された反応器または容器の形であり得る。前記基材は、例えば内表面および／または外表面のいずれかまたは両方にコーティングが適用された熱交換器の形であり得る。そのような熱交換器は、熱交換器中または熱交換器上を通過する流体のエンタルピーの制御のために使用され得る。
【００４９】
石油化学物質の製造における炭化水素処理は、広範な形状および合金組成の管、配管、装備品、および容器を含み、それらのいずれかが基材として使用され得る処理装置中で行われる。これらの構成要素は一般的に、プロセス格納容器、および一連の材料分解過程への耐久性のための適切な化学的特性、機械的特性、および物理的特性を与えるように設計された鉄基合金でできている。５００℃超で作業する商業的利用においては、しばしば、３００シリーズの合金から３５Ｃｒ−４５Ｎｉ−Ｆｅ合金までの範囲のオーステナイト系ステンレス鋼が使用され、その際、該合金中のニッケルおよびクロムの濃度は、一般的に作業温度とともに高まる。８００℃を超えると、これらのオーステナイト鋼の亜群が使用され、それらはまとめて耐熱合金（ＨＴＡ）または熱耐久性合金として知られている。これらのＨＴＡ鋼の範囲は、２５Ｃｒ−２０Ｎｉ−Ｆｅ（ＨＫ４０）から３５Ｃｒ−４５Ｎｉ−Ｆｅ（またはそれより高い）までであり、鋳型中に合金添加剤が加えられ、鍛錬形で同様の組成である。そのような鋼の分類および組成は、当業者に公知である。
【００５０】
幾つかの例においては、前記コーティングおよび／または基材は、アルカン（例えば、エタン、プロパン、ブタン、ナフサ、およびガス油、またはそれらの混合物）のオレフィン（例えば、エチレン、プロピレン、ブチレン等）へのクラッキングのために使用される炉の管および／または配管において使用され得る。一般的にそのような作業において、供給原料（例えば、エタン）は、気体形で管、配管、またはコイルへと供給される。前記管または配管は炉内に通っており、一般的に９００℃〜１１５０℃の温度で維持され、出口ガスは、一般的に８００℃〜９００℃の温度を有する。供給原料が炉内を通過すると、水素（およびその他の副生成物）が放出され、不飽和となる（例えば、エチレン）。典型的な作業条件、例えばそのようなプロセスのための温度、圧力、および流速は、当業者に良く知られている。
【００５１】
作業環境と適合性であるとともに、標的となる微細構造を生成するためのコーティング配合物とも適合性である基材の選択が考慮される。幾つかの例においては、前記基材は、耐熱合金（ＨＴＡ）からできていてよい。前記ＨＴＡは、幾つかの例においては、ニッケル−クロム基合金（例えば、オーステナイト鋼）、ニッケル−コバルト基超合金、またはそれらの組み合わせを含み得る。ＨＴＡの例には、限定されるものではないが、ＨＫ４０、８００−シリーズ（例えば、８００、８００Ｈ、８００ＨＴ）、２５Ｃｒ−３５Ｎｉ−Ｆｅ、３５Ｃｒ−４５Ｎｉ−Ｆｅ、４０Ｃｒ−５０Ｎｉ−Ｆｅ、超合金等が含まれ、そのいずれも、マイクロアロイ元素をさらに含み得る。
【００５２】
幾つかの例においては、前記基材は、前記コーティングが基材の表面上のコーティングとして設けられた後に４％以上（例えば、５％以上、または６％以上）の伸びを有し得る。
【００５３】
本明細書に記載されるコーティングは、例えば高められた温度での炭化水素処理において炭素系汚損（コークス化）、腐食、および侵食を受けやすい金属合金成分を含む基材上で使用され得る。前記コーティングは、炭質物を触媒的にガス化し得る表面を生成および維持することができ、繊維状コークス形成に対して不活性であり得、そして炭化水素製造法に対して差し引きでプラスの経済的インパクトをもたらし得る。さらに、前記コーティングは、基材に対して高温酸化、炭化、および侵食を含む様々な形の材料分解からの保護をもたらし得る。前記コーティングは、それらが必要とされる最外表面の触媒特性と、炭化水素処理、特に８００℃を超過し得る石油化学物質製造の過酷な作業条件に耐えるために必要とされる広範な化学的特性、物理的特性、および熱的機械的特性との両方を達成し得るように機能傾斜化され得る。
【００５４】
そのようなコーティングおよび／または被覆された基材の商業的用途には、主要な石油化学物質、例えばオレフィンを温度が１１００℃を超過し得る炭化水素の水蒸気熱分解により製造するために使用される炉の構成要素が含まれる。これらのコーティングおよび表面は、炭素質堆積物のガス化により作業効率を高め、繊維状コークスの形成を減らし、かつ熱分解過程全体および生成物流に好ましい影響を及ぼし得る。
【００５５】
本明細書ではまた、前記コーティングの製造方法および本明細書に記載される被覆された基材が開示される。
【００５６】
前記コーティングの製造方法は、粉末の混合物、例えば金属粉末の混合物、メタロイド粉末の混合物、またはそれらの組み合わせを形成することを含み得る。前記粉末の混合物は、例えばＮｉ、Ｆｅ、Ｍｎ、Ｓｉ、Ｗ、希土類元素、希土類酸化物、もしくはそれらの組み合わせ（例えば、ＣｅＯ2）、またはそれらの組み合わせを含み得る。特定の例においては、前記粉末の混合物は、６０質量％〜７０質量％の量のＮｉと、５質量％〜１０質量％の量のＦｅと、５質量％〜１５質量％の量のＭｎと、１０質量％〜２０質量％の量のＳｉとの第１の混合物を含み得る。特定の例においては、前記粉末の混合物は、５０質量％〜５５質量％の量の前記第１の混合物と組み合わせて、さらに４５質量％〜５０質量％の量のＷと、０．１質量％〜１．５質量％の量の希土類元素、希土類酸化物、またはそれらの組み合わせ（例えば、ＣｅＯ2）とを含み得る。前記粉末の混合物は、例えば２種以上の粉末の混合により形成され得る。混合は、機械的かき混ぜ、例えば機械的撹拌、振盪（例えば、３次元シェイカーミキサー）、ボルテックス処理、超音波処理（例えば、浴超音波処理、プローブ超音波処理）、グラインディング、ミリング（例えば、空気摩擦ミリング（ジェットミリング）またはボールミリング）等により達成され得る。前記粉末は、例えば元素形であり得る。幾つかの例においては、前記粉末は、１０ミクロン以下（例えば、９ミクロン以下、８ミクロン以下、７ミクロン以下、６ミクロン以下、５ミクロン以下、４ミクロン以下、３ミクロン以下、２ミクロン以下、または１ミクロン以下）のｄ50を有するサイズ分布を有するように処理（例えば、篩別）され得る。
【００５７】
幾つかの例においては、前記粉末および／または前記粉末混合物は、該粉末および／または粉末混合物が反応性となるように前処理され得る。個々の粉末は、混合前に前処理され得る。あるいは前記粉末の幾らかまたはすべてを混合した後に、前処理に供され得る（例えば、前記粉末混合物が前処理され得る）。例えば、前記粉末および／または粉末混合物を還元剤に曝すことにより、該粉末の表面から酸化物を除去することができる。前記酸化物の還元は、前記粉末および／または粉末混合物を加熱された水素に曝すことにより、または当該技術分野で公知の任意のその他の方法により実施され得る。幾つかの例においては、前記粉末および／または粉末混合物のすべてが反応性にされる。その他の例においては、前記粉末のそれぞれの一部だけおよび／または前記粉末混合物の一部だけが反応性にされる。
【００５８】
前記方法はまた、幾つかの例においては、前記粉末の混合物を第１の熱処理にかけることを含み得る。前記第１の熱処理は、前記粉末混合物を少なくとも部分的に安定化し、それにより、例えば部分的に安定化された粉末混合物が形成され得る。前記第１の熱処理は、例えば２５０℃以上（例えば、３５０℃以上、または４００℃以上）の第１の温度で行われ得る。前記第１の熱処理は、第１の時間量にわたり、例えば１時間〜６時間にわたり行われ得る。前記第１の熱処理が行われる時間量は、温度により変動し得る。熱処理の温度が高いほど、その熱処理のために使用される時間は短くなる。前記第１の熱処理は、例えば真空中、または不活性雰囲気中で行われ得る。不活性雰囲気の例には、限定されるものではないが、アルゴン、ネオン、ヘリウム、またはそれらの組み合わせが含まれる。
【００５９】
前記コーティングが基材上に形成されるべきであれば、前記粉末混合物および／または前記部分的に安定化された粉末混合物が、被覆されるべき対象物（例えば、基材）に適用され得る。前記粉末混合物および／または前記部分的に安定化された粉末混合物の適用は、粉末ベースの配合物を基材の表面に与えることができる一連の技術により行われ得る。そのような技術には、限定されるものではないが、吹き付け塗布、および浸漬塗布が含まれる。選択される適用方法に応じて、前記粉末混合物および／または前記部分的に安定化された粉末混合物は、当業者に公知のおよび上記の組成配合物に適切な水性成分および／または有機成分が添加されて液体形、噴霧形、スラリー形、または準固体形であり得る。幾つかの例においては、前記粉末混合物および／または前記部分的に安定化された粉末混合物が基材に適用された後に、該粉末混合物および／または該部分的に安定化された粉末混合物が適用された基材を乾燥させる。
【００６０】
次いで、前記粉末混合物および／または前記部分的に安定化された粉末混合物で被覆された基材に対して熱処理が行われる。前記熱処理は、そのコーディングを固結させ、それにより、例えば固結されたコーティングが形成される。前記固結過程において、前記粉末混合物は、定義された微細構造へと相互拡散する（例えば、定義された領域を有する）。固結の温度は、例えば９００℃〜１２００℃（例えば、１０００℃〜１２００℃、または１０５０℃〜１１５０℃）の範囲であり得る。固結の熱処理を行う時間は、例えば１時間〜６時間（例えば、２時間〜４時間、または２．５時間〜３．５時間）の範囲であり得る。固結の温度および／または時間は、基礎材料または鋼合金組成（例えば、存在するのであれば基材の性質）、コーティング配合物、および目的とするコーティングの微細構造に基づいて選択され得る。
【００６１】
前記第２の熱処理は、例えば真空中、および／または不活性雰囲気中で行われ得る。不活性雰囲気の例には、限定されるものではないが、アルゴン、ネオン、ヘリウム、またはそれらの組み合わせが含まれる。第２の熱処理の間の雰囲気中の反応性ガス、例えば酸素および窒素の濃度は、低く保たれるべきである。特定の例においては、まず最初に真空が引かれ、１ｔｏｒｒ〜２ｔｏｒｒのアルゴンが、前記第２の熱処理が行われる真空チャンバ中に導入される。
【００６２】
熱処理固結の後に、固結されたコーティングが製造され、最終表面が生成される。表面の清浄度および表面仕上げの所望の水準を達成するために標準的な清浄化法が使用され得る。最初の水素処理は、幾つかの例においては、表面の酸化物種を低減させ、有機切削液等の炭素質汚染物を除去するために使用され得る。表面生成は、固結されたコーティング上での制御された酸化を行うことにより達成され、それにより前記コーティングが形成され得る。制御された酸化においては、前記固結されたコーティングは、酸素の存在下で加熱される。制御された酸化の間の酸素濃度、制御された酸化が行われる温度、および該制御された酸化が行われる時間に応じて、種々の酸化物組成、結晶構造、ならびに結晶形態が生成され得る。
【００６３】
幾つかの例においては、前記方法はさらに、前記コーティングの第１の領域にＣａＷＯ4、Ｂａ3Ｙ2ＷＯ9、またはそれらの組み合わせをドーピングすることを含む。ＣａＷＯ4によるドーピングは、例えば制御された酸化の間に、例えばＣａＯおよびＷＯ3を含有するゾルを導入することにより実施され得る。ドーピングは、高められた温度で、例えば８００℃未満の温度で行われ得る。１つの実施形態においては、前記ゾルは、制御された酸化の間にガス流中に導入され得る。前記コーティングの第１の領域をＣａＷＯ4、Ｂａ3Ｙ2ＷＯ9、またはそれらの組み合わせによりドーピングする、例えば微粉末を使用するその他の方法を使用してもよい。
【００６４】
前記希土類元素、希土類酸化物、またはそれらの組み合わせは、前記方法の様々な段階の間で添加され得る。幾つかの例においては、前記希土類元素、希土類酸化物、またはそれらの組み合わせは、前記粉末の混合物の形成の間に粉末として添加され得る。幾つかの例においては、前記方法はさらに、基材への適用前に、前記希土類元素、希土類酸化物、またはそれらの組み合わせを前記粉末混合物および／または前記部分的に安定化された粉末混合物に添加することを含み得る。
【００６５】
幾つかの例においては、前記方法はさらに、前記粉末混合物および／または前記部分的に安定化された粉末混合物の基材への適用後に、前記希土類元素、希土類酸化物、またはそれらの組み合わせを前記粉末混合物および／または前記部分的に安定化された粉末混合物に適用することを含み得る。前記希土類元素、希土類酸化物、またはそれらの組み合わせの適用は、例えば吹き付け塗布、浸漬塗布、または任意のその他の被覆法によって行われ得る。選択された適用法に応じて、前記希土類元素、希土類酸化物、またはそれらの組み合わせは、液体形、噴霧形、または準固体形であり得る。幾つかの例においては、前記希土類元素、希土類酸化物、またはそれらの組み合わせを前記基材上の前記粉末混合物および／または前記部分的に安定化された粉末混合物に添加した後に、基材上の該粉末混合物および／または該部分的に安定化された粉末混合物を、そこに適用された希土類元素、希土類酸化物、またはそれらの組み合わせと一緒に乾燥させる。
【００６６】
幾つかの例においては、前記方法はさらに、前記希土類元素、希土類酸化物、またはそれらの組み合わせを前記固結されたコーティングに適用することを含み得る。前記希土類元素、希土類酸化物、またはそれらの組み合わせの適用は、例えば吹き付け塗布、浸漬塗布、または任意のその他の被覆法によって行われ得る。選択された適用法に応じて、前記希土類元素、希土類酸化物、またはそれらの組み合わせは、液体形、噴霧形、または準固体形であり得る。幾つかの例においては、前記希土類元素、希土類酸化物、またはそれらの組み合わせを前記固結されたコーティングに適用した後に、該固結されたコーティングを、そこに適用された希土類元素、希土類酸化物、またはそれらの組み合わせと一緒に乾燥させる。
【００６７】
数多くの本発明の実施形態が記載されている。それでもやはり、本発明の趣旨および範囲から逸脱することなく、様々な変更がなされ得ると理解されるであろう。したがって、その他の実施形態は、以下の特許請求の範囲の範囲内である。
【００６８】
以下の実施例は、本明細書に記載されるシステムおよび方法の特定の態様をさらに例示することを目的とするものであって、特許請求の範囲の範囲を制限することを目的とするものではない。
【００６９】
実施例
以下の実施例は、開示される発明主題による方法および結果を例示するために以下に示される。これらの実施例は、本明細書に開示される発明主題のすべての態様を含むことを意図するものではなく、むしろ代表的な方法および結果を例示することを意図するものである。これらの実施例は、当業者に明らかな本発明の等価物および変形形態を排除することを意図するものではない。
【００７０】
数値（例えば、量、温度等）に関して精度を保証するように努力がなされているが、幾らかの誤差および偏差は考慮されるべきである。特段の記載がない限り、部は質量部であり、温度は℃である。測定条件、例えば成分濃度、温度、圧力、およびその他の測定範囲、ならびに記載された方法を最適化するために使用され得る条件の数多くの選択肢および組み合わせがある。
【００７１】
実施例１：
５種の希土類元素および／または希土類酸化物種（ＣｅＯ2、Ｌａ2Ｏ3、Ｐｒ2Ｏ3、Ｙ2Ｏ3、およびＹ金属）の２種の負荷量（０．０５質量％および０．５質量％）でのコーティング堅牢性に対する効果を、該希土類元素および／または希土類酸化物を前記コーティングに、粉末処理の間に（例えば、粉末の混合物の形成の間に）添加することにより評価した。
【００７２】
固結熱処理の後に、希土類元素および／または希土類酸化物種は、固結されたコーティング内に存在するその他の酸素含有相と結合された。０．５質量％のＣｅＯ2を添加して形成された固結されたコーティングの反射電子像は、図１および図２に示されている。
【００７３】
前記表面生成の後に、該希土類元素および／または希土類酸化物種の一部は第１の領域に移行したが、残りの部分は、第２の領域内に残った。０．５質量％のＣｅＯ2を添加して形成されたコーティングの反射電子像は、図３に示されており、かつ０．５質量％のＣｅＯ2を添加して形成されたコーティングのエネルギー分散型Ｘ線分光法マップは、図４に示されている。
【００７４】
希土類元素および／または希土類酸化物種のコーティング堅牢性に対する効果をまた、該希土類元素および／または希土類酸化物を前記固結されたコーティングの表面に添加することにより評価した。例えば、ＣｅおよびＬａの酢酸塩を水中に溶解させ、固結されたコーティング表面上に堆積させた。該酢酸塩種を次いで熱処理することで、所望の酸化物を形成させ、その後に該コーティングに表面生成を施した。ＣｅＯ2を添加して形成されたコーティングの反射電子像は、図５に示されており、かつＣｅＯ2を添加して形成されたコーティングのエネルギー分散型Ｘ線分光法マップは、図６に示されている。Ｌａ2Ｏ3を添加して形成されたコーティングの反射電子像は、図７に示されており、かつＬａ2Ｏ3を添加して形成されたコーティングのエネルギー分散型Ｘ線分光法マップは、図８に示されている。
【００７５】
希土類元素および／または希土類酸化物種の第１の領域の堅牢性に対する効果をまた、該希土類元素および／または希土類酸化物を前記コーティングの形成の間に添加することにより評価した。例えば、３種の希土類元素および／または希土類酸化物種、つまりＣｅＯ2、Ｌａ2Ｏ3、およびミッシュメタルの組み合わせ（７５質量％のＣｅＯ2、２５質量％のＬａ2Ｏ3）を２種の負荷量（１．５質量％および３．０質量％）で評価した。固結熱処理の後に、希土類元素および／または希土類酸化物種は、固結されたコーティング内に存在するその他の酸素含有相と結合された。前記表面生成の後に、該希土類元素および／または希土類酸化物種の一部は第１の領域に移行し、第１の領域と第２の領域との間の界面に「杭」を形成したが、残りの部分は、第２の領域内に残った。ＣｅＯ2、Ｌａ2Ｏ3、および前記ミッシュメタルを用いて形成されたコーティングのエネルギー分散型Ｘ線分光法マップは、それぞれ図９、図１０、および図１１に示されている。
【００７６】
様々な試料の熱的機械的堅牢性を、該試料を１０００℃に加熱し、次いで該試料を水中急冷することにより調査した。３回の水中急冷後の参照試料（例えば、希土類元素および／または希土類酸化物を有しないコーティング）は、第１の領域の層間剥離を示し、幾つかの場合には、第１の領域の範囲の完全な除去により、第２の領域が露出している（図１２および図１３）。前記希土類元素および／または希土類酸化物が固結されたコーティングに添加された試料は、層間剥離および亀裂の範囲は殆どなく、３回の水中急冷後に殆どが無傷のままであった（図１４）。前記希土類元素および／または希土類酸化物が添加された試料は、第１の領域の一定の範囲で部分的な層間剥離の範囲を有していたが、第２の領域には層間剥離を有しなかった（図１５）。
【００７７】
本発明に内在する明らかなその他の利点は、当業者には自明であろう。特定の特徴およびサブコンビネーションは有益であり、その他の特徴およびサブコンビネーションへの参照がされなくても使用することができると理解されるであろう。これは、特許請求の範囲により検討され、その範囲内にある。本発明の範囲を逸脱することなく本発明から多くの可能な実施形態を作成することができるので、本明細書に示されるまたは添付の図面に示されるすべての事項は、説明的なものとして解釈されるべきであって、限定の意味で解釈されるべきではないと理解されるであろう。
【００７８】
添付の特許請求の範囲の方法は、本明細書に記載される具体的な方法による範囲に限定されるものではなく、それらは、特許請求の範囲の幾つかの態様を例示するものと解釈され、そして機能的に等価な任意の方法は、特許請求の範囲内に含まれる。前記方法の様々な変更は、本明細書に示され、記載されるもの以外にも、添付の特許請求の範囲内に含まれると解釈される。さらに、本明細書に開示される特定の代表的な方法工程のみしか具体的に記載されていない場合に、方法工程の他の組み合わせも、特に記載がないとしても添付の特許請求の範囲内に含まれると解釈される。このように、工程、構成要素、コンポーネントまたは成分の組み合わせが明示的に本明細書中で述べられている場合、またはそれを下回る場合があるが、その他の工程、構成要素、コンポーネントおよび成分の組み合わせは、明示的に記載されていなくても含まれる。
【図１】
2019525838.tif 000003
【図２】
2019525838.tif 000004
【図３】
2019525838.tif 000005
【図４】
2019525838.tif 000006
【図５】
2019525838.tif 000007
【図６】
2019525838.tif 000008
【図７】
2019525838.tif 000009
【図８】
2019525838.tif 000010
【図９】
2019525838.tif 000011
【図１０】
2019525838.tif 000012
【図１１】
2019525838.tif 000013
【図１２】
2019525838.tif 000014
【図１３】
2019525838.tif 000015
【図１４】
2019525838.tif 000016
【図１５】
2019525838.tif 000017
【国際調査報告】
2019525838.tif 000018
2019525838.tif 000019